(57)【要約】      （修正有）【課題】優れた審美的特長を持ちながら、羊毛に比べて捲縮特性の比較的低い、特殊獣毛、麻、絹、レーヨン、等の伝統的生地に高い伸縮性、弾力性、かさだか性、防しわ性を改善し得る同心円的四層構造糸を提供する。【解決手段】コア部分にスパンデックス、第一中間層に熱可塑性合成繊維の仮撚加工糸、第二中間層に水溶性ポリビニルアルコール糸、外層の被覆部分に他繊維等、四種類の異なる繊維を重ねるように組み合わせた。【選択図】図１
0003177379.tif 000002
【実用新案登録請求の範囲】
【請求項１】
最内層のコア部分にスパンデックス、第一中間層に熱可塑性含成繊維の仮撚加工糸、第二中間層に溶出繊維、最外層の被覆部分に非溶出繊維等、各々異なる四種類の繊維を重ねるように組み合わせた同心円的四層構造糸。
【請求項２】
請求項１に述べた同心円的四層構造糸を用いた、伸縮性、弾力性、かさだか性に富む織物、及び編物。
【考案の詳細な説明】
【技術分野】
【０００１】  本考案は、最内層のコア部分にスパンデックス、第一中間層に熱可塑性合成繊維の仮撚加工糸、第二中間層に水溶性ポリビニルアルコール糸、最外層の被覆用繊維として従来からある伝統的審美特性の高い他の繊維とを四層に重ねて組み合わせた同心円的四層構造糸を用いて伸縮性、弾力性、かさだか性、防しわ性、が従来製品より、いっそう改良された織物、編物、に関するものである。
【背景技術】
【０００２】  従来、伸縮性の機能を追求する製品分野においては、ナイロン仮撚加工糸でスパンデックスを被覆したカバード・ヤーンを用いたパンテイストッキング、ソックス等のレッグウエアーや、織物分野では緯糸にカバード・ヤーンを打ち込んで横方向に伸縮性のあるストレッチデニムをはじめ横ストレッチパンツ等が商品化されてきた。又、ニット分野では編成工程においてスパンデックスのベア・ヤーン（裸糸）を丸編機や横編機に連続的に給糸することにより伸縮性のある肌着や、セーターの製品開発が行われてきた
又、弾力性やウールライクな風合いを追求する製品分野においては、古くはポリエステル長繊維糸の仮撚り加工糸を用いて毛製品を模倣する、風合い織物、の開発が過去に行われた。
しかし、これらの技術は個々に単独の技術手段を以って伸縮性のみや、風合い等を個別に追究するのが主なる目的であった。
【考案の概要】
【考案が解決しようとする課題】
【０００３】  本考案は最内層のコア部分に伸縮性の大きいスパンデックスのパワーを利用して、第一中間層にある熱可塑性合成繊維の仮撚加工糸の捲縮特性を最大限に発揮せしめるために第二中間層の水溶性ポリビニルアルコール糸を溶出させて繊維間空隙をつくると同時に、内層へ入り込む収縮挙動を利用して、仮撚加工糸の捲縮が拘束を受けずに自由に発現しやすくし、最外層の被覆部分に従来から風合い外観に特長があって羊毛に比べて捲縮特性の比較的低い伝統的繊維を重ね組み合わせた同心円的四層構造糸を用いて伸縮性、弾力性、かさだか性、防しわ性、等を向上させ、既存の伝統的製品よりも飛躍的に改良された外衣用生地を提供するものである。
【課題を解決するための手段】
【０００４】  同心円的四層構造糸を製造するために必要な加工技術手段は以前より公知の方式がいろいろあり、例えば内層のコア部に位置するスパンデックスに仮撚加工糸を被覆させたカバード・ヤーンをはじめ、最外層の繊維の被覆手段には例えばリング精紡機やオープンエンド精紡機で芯糸を挿入するコア・スパン・ヤーン方式、や噴射空気の旋回流による長繊維の被覆方式等があるが、本考案において最も重要な点は第一中間層に位置する仮撚加工糸の捲縮特性であり、同心円的四層構造糸の弾力性と、かさだか性を更に向上せしめるにはその捲縮特性を最大限に発揮させることが重要であり、熱可塑性合成繊維のフイラメント構成本数が多いほど、中間層における捲縮数が多くなり繊維間空隙が増加し、織物や編地に、いっそうの弾力性と、かさだか性を与える。【０００５】  従来、外衣分野においては伸張に対する弾性回復力が優れ、しわ回復力や型保持性に優れる毛製品が最も多く用いられて来たが、その捲縮特性は、羊毛の微細構造において二種の異なる細胞のバイ・ラテラル構造がスパイラル状の三次元的なクリンプを与えることを特長とするのに対し合成繊維を用いた仮撚加工糸は、その熱可塑性を利用して、加撚〜熱固定〜解撚のプロセスを経て得られた捲縮であり、製織、製編工程における糸の張力や、生地の組織による拘束を受けて捲縮特性が或る程度低下しても、毛織物は温湿度の標準状態において自由な状態で一定の時間放置するエージングを行えば羊毛のクリンプは回復するが、合成繊維の仮撚加工糸においては羊毛に比較すると捲縮回復力は弱い。
そこで同心円的四層構造糸のコア部分において伸張回復のパワーの大きいスパンデックスの回復力と、溶出繊維による繊維間空隙をつくることにより中間層における繊維の捲縮回復力を高め伸縮性と弾力性と、かさだか性が飛躍的に改良されることを特徴とする。
【考案の効果】
【０００６】  従来、特殊獣毛である、カシミヤ、モヘア、をはじめ、麻、絹、レーヨン等、風合い外観の特殊な優れた審美的特性を持つ繊維が、羊毛のフアインメリノ種のような高いクリンプを持たないため、外衣用生地は比較的、防しわ性が低くその欠点を改善するため本考案による同心円的四層構造糸を用いることにより、内層のコア部分のスパンデックスにより大きな伸縮性が得られ、第一中間層部分の熱可塑性仮撚加工糸の捲縮による繊維間空隙により弾力性、かさだか性が得られ、防しわ性は向上し型保持性の良い軽い衣料となり、且つ、被覆部分に本来伝統的に固有の優れた触感や風合い外観等の審美的特性を、いっそう引き立たせる効果により従来のフアッション衣料よりさらに付加価値の高い新商品が得られる効果は大きい。
【図面の簡単な説明】
【０００７】
【図１】本考案の同心円的四層構造糸の側断面図である。
【考案を実施するための最良の形態】
【０００８】  従来の伝統的な衣料において、例えば、比較的しわの発生しやすい麻織物や、絹織物等をはじめ、バルキー性が、さらに要求されるセーター類などに、側断面図に示すような同心円的四層構造糸を応用すれば、麻の紳士服や、シルクの婦人用ドレスなどの防しわ性が向上し、セーター、類のバルキー性は改善される。
【実施例】
【０００９】１、コア部分の構成    スパンデックス２０デシテックス／ポリエステル３３デシテック                      ス２４本／ポリビニルアルコール糸
２、被覆繊維          麻（リネン）１００％
３、トータル繊度      英式番手３０／２
４、混率              ポリウレタン５％  ポリエステル１５％  麻８０％
上記構成による同心円的四層構造糸を用いて、平織の麻トロピカルを試作したところ著しく、しわ回復率が向上し、張り腰の優れた風合いの理想的な夏用紳士服地が得られた。【００１０】１、コア部分の構成    スパンデックス２０デシテックッス／ナイロン３３デシテックス                      ２６本／ポリビニルアルコール糸
２、被覆繊維          毛（特殊獣毛）１００％
３、トータル繊度      共通式番手１／１６
４、混率              ポリウレタン５％  ナイロン１５％  毛８０％
上記構成による同心円的四層構造糸を用いてリブ編みを試作したところ著しくバルキー性が向上したハイバルキーのセーターが得られた。
【符号の説明】
【００１１】１、内層コア部分のスパンデックス
２、第一中間層の熱可塑性合成繊維の仮撚加工糸
３、第二中間層の水溶性ビニルアルコール糸
４、外層被覆部分の非溶出繊維
【図１】
0003177379.tif 000003